ГЛАЗУРЬ
GLASE

Изобретение относится к технологии силикатов и касается составов глазурей для нанесения на керамическую плитку, кирпич, черепицу.
Известна глазурь, включающая, мас.%.: измельченный природный барит 30-80; фритта (стекло) - остальное [1].
Известна также глазурь, включающая фритту (стекло), глину (каолин), корунд и до 20 мас.% шлака медной плавки (свыше 100 мас.% основного состава глазури) [2].
Задача изобретения состоит в повышении термостойкости глазури.
Технический результат достигается тем, что глазурь, включающая стекло, глину, дополнительно содержит красный шлам при следующем соотношении компонентов, мас.%: стекло 81,6-82,5; глина 2,0-2,2; красный шлам 15,4-16,0. Глазурь содержит галит в количестве 0,1-0,2 мас.%.
В таблице приведены составы глазури.
В глазури может быть использовано любое силикатное стекло с содержанием диоксида кремния не менее 50% по массе, например, следующих видов.
2
2
3
2
3
2
2
Стекло тарное характеризуется следующим химическим составом, мас.%: SiO 73,0; AlO+ FeO 3,0-3,5; CaO + MgO 10,0; KO + NaO 14,5.
2
2
3
2
3
2
2
Стекло листовое характеризуется следующим химическим составом, мас.%: SiO 71,7-72,4; AlO+ FeO 2,0-2,4; CaO 6,4-6,8; MgO 3,9-4,3; KO + NaO 14,5-14,9.
2
2
3
2
3
Стекло архитектурно-строительное характеризуется следующим химическим составом, мас.%: SiO 72,5-74,5; AlО 0,8-1,0; СаО 6,0-6,3; MgO 3,3-3,4; NaO 15,4-16,0; SO 0,4-0,5.
В глазури может быть использована любая глина, например, следующих месторождений.
Таблица
Компоненты
Состав, мас.%:
1
2
3
4
5
6
7
8
9
Стекло:
- тарное
80,0
-
-
85,0
-
-
90,0
-
-
- листовое
-
80,0
-
-
85,0
-
-
90,0
-
- архитектурно-строительное
-
-
80,0
-
-
85,0
-
-
90,0
Глина:
- каолин
4,0
-
-
3,0
-
-
2,0
-
-
Просяновского месторождения
- глина
-
4,0
-
-
3,0
-
-
2,0
-
Веселовского месторождения
- бентонит Аканский
-
-
4,0
-
-
3,0
-
-
2,0
Красный шлам
16,0
16,0
16,0
12,0
12,0
12,0
8,0
8,0
8,0
Галит
-
-
-
0,1
0,2
-
-
-
Термостойкость глазури (нагрев до 120°С - затем охлаждение на воздухе), теплосмены
17
15
17
15
13
15
17
15
15
2
2
2
3
2
3
Каолин Просяновского месторождения характеризуется следующим химическим составом, мас.%: SiO 46,02-46,5; TiO 0,47-0,52; AlO 38,69-40,17; FeO 0,55-0,92; CaO 0,05-0,19; потери при прокаливании (п.п.п.) 13,34-13,97.
2
2
2
3
2
3
2
2
Глина Часовъярского месторождения характеризуется следующим химическим составом, мас.%: SiO 52,4-56,3; TiO 0,7-1,1; AlO 31,4-34,2; FeO 1,7-1,8; CaO 1,4-1,5; MgO 0,04-0,7; КО 2,5-2,9; NaO 0,6-0,9; п.п.п. 9,7-10,2.
2
2
2
3
2
3
2
2
3
Бентонит Аканский характеризуется следующим химическим составом, мас.%: SiO 57,7-59,6; TiO 0,5-0,6; AlO 22,8-26,7; FeO 1,41-1,8; CaO 4,56; MgO 8,21; KO 1,2-2,0; NaO 1,35-2,0; SO 0-0,44; п.п.п. 4,9-6,9.
Красный шлам - отход производства глинозема из бокситов. Красный шлам характеризуется следующим химическим составом, мас.%:
2
2
2
3
2
3
2
SiO 9,5-11,1; TiO 4,4-5,6; AlO 17,0-19,0; FeO 39,0-42,9; CaO 7,6-9,5; NaO 6,2-6,9; п.п.п. 7,8-10,5.
Галит - минерал NaCl.
Глазурь получают следующим образом.
Подготавливают и дозируют стекло (бой стекла), глину, красный шлам, галит. Компоненты измельчают до полного прохождения через сетку №008. К полученной массе добавляют воду и тщательно перемешивают. Влажность глазурной суспензии принимают 45-47%.
Готовую глазурную суспензию наносят (напылением, поливом, окунанием) на поверхность керамического изделия, сушат на воздухе и обжигают, например, в электропечи при температуре 900-1050°С в течение 30-45 мин.
Глазурь образует гладкое, ровное покрытие.
Источники информации
1. Патент №2117608 Франции, 1972.
2. Патент №255748 ПНР, 1986.